(57)【特許請求の範囲】
【請求項１】
サクサン（Ａｎｔｈｅｒａｅａ  ｐｅｒｎｙｉ）、エリサン（Ｓａｍｉａｃｙｎｔｈｉａ  ｒｉｃｉｎｉ）、タサールサン（Ａｎｔｈｅｒａｅａ  ｍｙｌｉｔｔａ）、ムガサン（Ａｎｔｈｅｒａｅａ  ａｓｓａｍａ）、クリキュラ（Ｃｒｉｃｕｌａ  ｔｒｉｆｅｎｅｓｔｒａｔａ）の各野蚕の内の１種又は２種以上が産生する多孔性シルクよりなることを特徴とする、ＵＶカット用天然素材。
【請求項２】
請求項１記載の野蚕糸（野蚕繭もしくはこれらからのシルク糸）を粉砕、微粒子化することを特徴とする、ＵＶカット用天然素材。
【請求項３】
請求項１記載の野蚕糸（野蚕繭もしくはこれらからのシルク糸）を繊維と配合させることを特徴とする、ＵＶカット用天然素材。
【請求項４】
請求項１記載の野蚕糸（野蚕繭もしくはこれらからのシルク糸）を和紙と配合させることを特徴とする、ＵＶカット用天然素材。
【請求項５】
請求項１に記載の野蚕糸（野蚕繭もしくはこれらからのシルク糸）は直径１〜０．０１μｍ／１本の多数小孔を含む多孔性繊維であることを特徴とする、ＵＶカット用天然素材。
【発明の詳細な説明】
【０００１】
【産業上の利用分野】
本発明は、新規な紫外線カット天然素材に関する。
【０００２】
【従来技術と発明が解決すべき課題】
近年、オゾン層の破壊に伴い地球上に降り注ぐ紫外線量が従来以上に増えてきており、人間の皮膚の黒化や老化さらには皮膚癌の原因になるばかりか、合成樹脂などの各種材料の劣化につながり、深刻な問題となってきている。このため多くの紫外線吸収剤が開発され使用されている。パラアミノ安息香酸系，ヒドロキシベンゾフェノン系，桂皮酸系，ベンゾフラン系，サリチル酸系，クマリン系，アゾール系などの化合物が単独もしくは組み合わせて使用されている。しかしこれらの物質は吸収波長の幅が広くなく、また安全性面でも万全と言えないのが現状である。太陽光線に含まれる紫外線は長波長紫外線（ＵＶーＡ：３２０〜４００ｎｍ），中波長紫外線（ＵＶーＢ：２８０〜３２０ｎｍ）に分けられる。このうちＵＶーＣはドルノー線と呼ばれ、例えば人間の皮膚表皮細胞内の核酸や蛋白質を変成させ紅斑を、次に２次黒化を起こさせる。ＵＶーＡも人間の皮膚黒化さらには皮膚癌の原因となるばかりか、各種物質例えば合成樹脂などの劣化をももたらす。
【０００３】
本発明者らは野蚕の繭が生命誕生以来厳しい野外の環境下で野蚕の自己生命を保護し進化適応に果たした役割や長年保護環境下に育った家蚕（Ｂｏｍｂｙｘｍｏｒｉ）の繭よりも優れた能力を有すると考えて鋭意検討を重ねた結果、野蚕のシルクには優れた、しかも幅広い紫外線吸収能を有することを見出し、ここに本発明を完成させたものである。
【０００４】
【課題を解決するための手段】
本発明者らは、新規な紫外線吸収素材を開発するために種々検討した結果、野蚕例えば、サクサン（Ａｎｔｈｅｒａｅａ  ｐｅｒｎｙｉ），エリサン（Ｓａｍｉａｃｙｎｔｈｉａ  ｒｉｃｉｎｉ），タサールサン（Ａｎｔｈｅｒａｅａ  ｍｙｌｉｔｔａ），アナフェ（Ａｎａｐｈｅ  ｒｅｔｉｃｕｌａｔａ），ムガサン（Ａｎｔｈｅｒａｅａ  ａｓｓａｍａ），クリキュラ（Ｃｒｉｃｕｌａ  ｔｒｉｆｅｎｅｓｔｒａｔａ）などの繭を梳いて和紙とするか、常法により絹糸を得てこれを平織りの布とするか、或いはこれらの繭を乾燥し微粉砕すれば目的の素材が得られることを見いだしたのである。これらのサクサン、タサールサン、エリサン、アナフェ、ムガサンから得られた絹糸は、１種であっても良く、２種以上を混合しても良い。
【０００５】
本素材を製造するこれらの野蚕類はほとんどがヤママユガ科に属し、東南アジア、中国、アフリカなどに生育し、その生産する繭は経済的かつ安定的に入手できるものである。本素材の特徴は、１本の繭糸の中に、直系１〜０．１μｍ程度の多数の小孔を含むＵＶカット機能の高い多孔性繊維であることであり、他の繊維例えば家蚕、化学繊維などと区別することができる。
【０００６】
本素材を得るには例えば野蚕繭殻を乾燥し、マスコロイダー（株式会社増幸産業社Ｍｕｓｃｏ  ＣＡ１０ー２０）により微粉砕（１０〜５０μｍ）すれば目的のパウダーが得られる。また繭を１〜２％のマルセル石鹸水で煮沸すれば生糸が製糸でき、この糸を使って目的の平織りの絹布が得られる。このほかシルク和紙を作るには、野蚕糸を１〜１０ｃｍに切断しビーターで解繊する。これに市販の乾燥楮を加えて数時間水に浸漬し、これをアルカリ液（１８％炭酸ソーダ）を加えて煮沸し不純物を煮出し、これをビーターで解繊したものを一定の割合（０〜５０％）加え、粘剤（例えばトロロアオイ）を入れ竹のスダレで抄紙し乾燥すれば目的物が得られる。
【０００７】
次の表１に野蚕の１種のサクサンから得られた糸（以下、サクサン糸）からの検体２種類（和紙と同様な方法で調整）の紫外線吸収効果を楮和紙、パルプ和紙、家蚕糸からの検体、サクサン糸と家蚕からの検体と比較して示した。測定機種は島津自己分光光度計ＵＶ２２００を用い試料が光拡散のため積分球付属装置ＩＳＲ−２２００を取り付け測定したもので、試料の厚さ（約２ｍｍ）による透過率（％）の相違を補正するため、ランベルト・ベールの法則を適応して分光吸光度曲線の長波長域の７００ｎｍの吸光度を０．３０（透過率５０％に相当）に規格化した。それから分光透過率に変換し、ＵＶーＡ領域（３２０〜４００ｎｍ）、ＵＶーＢ領域（２８０〜３２０ｎｍ）、ＵＶ領域（２８０〜４００ｎｍ）の透過率を求めた。各波長領域の透過率は、その波長領域の１００％分光透過率の積分値（面積）に対する試料の分光透過率の積分値（面積）の比を％で表して求めた。
［表1]
【０００８】
表１に見られるように、サクサン糸１００％の検体２種類は、楮、パルプの和紙と比較してＵＶ透過率が著しく低いことが明らかである。特に人体に最も影響のあるＵＶーＢではパルプの３２．７％に対して４．６％であり約７分の１の透過率であった。また、家蚕１００％検体との比較では、４分の１の透過率であった。つまり、パルプの１／７、家蚕の１／４しかＵＶーＢ紫外線を通し難いことを示している。ＵＶーＡ領域においても優れたＵＶカット能を示している。このようにＵＶーＡ，Ｂ領域両方とも幅広いＵＶ吸収能を有する紫外線遮蔽素材はほかに見当たらない。
【０００９】
次にサクサン糸以外の野蚕糸についてＵＶーＢ領域について同様に測定した結果を示した。
【表２】
0003981699.tif 000002
【００１０】
表２に見られるごとくいずれもサクサン糸に近い数値を示した。
以上のように各種野蚕類からの糸はＵＶ領域の光遮蔽性に優れた効果を示したが、このことは野蚕類のシルクが物理的光遮蔽作用を示すことおよび核酸系化合物、芳香族アミノ酸などの化学的光吸収作用の総合力によるものと考えられる。
【００１１】
【発明の実施の形態】
ここに得られた紫外線遮蔽素材の内、パウダーは例えば化粧品、合成樹脂（プラスチックなど）に従来の化学合成の紫外線吸収剤とほぼ同量添加する。また、野蚕糸はそのまま平織りの布とするか家蚕のシルク、和紙、他の化学繊維などと組み合わせてシャツ、水着、帽子、インテリア、カーテン、日傘、建材、壁材、フィルム、野外散布農薬の効果保持などに応用できる。
以下実施例を挙げるが、これらの例は本発明を説明するための例示に過ぎず本発明を制限するものでない。
【００１２】
【実施例】
実施例１
エリサン繭１Ｋｇを乾燥しマスコロイダーでサイズ１０〜５０μｍまで粉砕することによりシルクパウダー６００ｇが得られた。
【００１３】
実施例２
サクサン繭１Ｋｇを１〜２％のマルセル石鹸液で煮繭し、約３５デニールの生糸を製糸し、この糸を使って平織りの布を１５０ｇ製造した。
【００１４】
実施例３
タサールサン糸７００ｇを数センチの長さに切断し、木材パルプ３００ｇと混合して両者配合して和紙を作る常法に従ってタサールサン和紙１Ｋｇを製造した。
【００１５】
実施例４
実施例１に準じてサクサンシルクパウダーを調製し下記の処方の原料を混合しながら加熱して乳化することにより、ＵＶカットのクリーム状化粧品を作った。
サクサンシルクパウダー                          ３．０％
固体パラフィン                                  ５．０％
ミツロウ                                      １０．０％
ミクロクリスタンワックス                        ５．０％
ワセリン                                      １０．０％
スクアラン                                    ４０．０％
ポリオキシエチレン（２０モル）
ソルビトールモノラウリン酸エステル              １．０％
ソルビタンセスキオレイン酸エステル              ５．０％
精製水                                        ２１．０％
香料                                              適宜
防腐剤                                            適宜
【００１６】
本発明は、野蚕が産出するシルクからなるため、幅広い紫外線吸収能を備えたＵＶカット用天然素材とすることができる。